(57)【特許請求の範囲】
【請求項１】
化学式１で表されるフッ素系コポリマーを含むことを特徴とするポリマー電解質：
【化９】
0003891914.tif 000016
ただし、式中、Ｒ１、Ｒ２及びＲ３は互いに独立にＨまたはＣＨ３であり、
Ｒ４は−Ｃ≡Ｎ、−Ｃ（＝Ｏ）ＯＣＨ３及び下記構造式で表されるグループよりなる群から選択され、
【化１０】
0003891914.tif 000017
ｎは１ないし４５の数であり、
ｘは５ないし２００の数であり、ｙは１０ないし８００の数であり、ｚは０ないし２、０００の数である。
【請求項２】
前記フッ素系コポリマーが、ポリエチレングリコールメチルエーテルメタクリレート−２，２，２−トリフルオロエチルアクリレートコポリマー、ポリエチレングリコールメチルエーテルメタクリレート−２，２，２−トリフルオロエチルアクリレート−アクリロニトリルコポリマー、ポリエチレングリコールメチルエーテルメタクリレート−２，２，２−トリフルオロエチルアクリレート−メチルメタクリレートコポリマー、ポリエチレングリコールメチルエーテルメタクリレート−２，２，２−トリフルオロエチルアクリレート−ビニルピロリドンコポリマー、ポリエチレングリコールメチルエーテルメタクリレート−２，２，２−トリフルオロエチルアクリレート−トリメトキシビニルシランコポリマー、ポリエチレングリコールメチルエーテルメタクリレート−２，２，２−トリフルオロエチルアクリレート−エトキシエチルアクリレートコポリマーよりなる群から選択された一つ以上であることを特徴とする請求項１に記載のポリマー電解質。
【請求項３】
ＬｉＣｌＯ４、ＬｉＣＦ３ＳＯ３、ＬｉＰＦ６、ＬｉＮ（ＣＦ３ＳＯ２）２、ＬｉＢＦ４よりなる群から選択されたリチウム塩をさらに含み、その含量がフッ素系コポリマー１００質量部を基準に５ないし５０質量部であることを特徴とする請求項１に記載のポリマー電解質。
【請求項４】
ポリエチレングリコールジメチルエーテルがさらに含まれ、その含量がフッ素系コポリマー１００質量部を基準に１０ないし２００質量部であることを特徴とする請求項３に記載のポリマー電解質。
【請求項５】
エチレンカーボネート、プロピレンカーボネート、ジメチルカーボネート、エチルメチルカーボネート、ジプロピルカーボネート、ジエトキシエタン、ジメトキシエタン、ガンマブチロラクトン、ジオキソラン及びスルホラン、ジエチレングリコールジメチルエーテル、テトラエチレングリコールジメチルエーテル及びこれら混合物よりなる群から選択された有機溶媒をさらに含み、その含量がフッ素系コポリマー１００質量部を基準に５０ないし４００質量部であることを特徴とする請求項３に記載のポリマー電解質。
【請求項６】
シリカ、アルミナ、リチウムアルミネート、ゼオライトよりなる群から選択されたセラミックフィラがさらに含まれ、その含量がフッ素系コポリマー１００質量部を基準に１０ないし５０質量部であることを特徴とする請求項３に記載のポリマー電解質。
【請求項７】
カソードとアノード、前記カソードとアノード間に介在された化学式１で表されるフッ素系コポリマーを含むポリマー電解質を含むことを特徴とするリチウム電池。
【化１１】
0003891914.tif 000018
ただし、式中、Ｒ１、Ｒ２及びＲ３は互いに独立にＨまたはＣＨ３であり、
Ｒ４は−Ｃ≡Ｎ、−Ｃ（＝Ｏ）ＯＣＨ３及び下記構造式で表されるグループよりなる群から選択され、
【化１２】
0003891914.tif 000019
ｎは１ないし４５の数であり、
ｘは５ないし２００の数であり、ｙは１０ないし８００の数であり、ｚは０ないし２,０００の数である。
【請求項８】
前記カソードがイオウを含み、アノードがリチウム金属薄膜であることを特徴とする請求項７に記載のリチウム電池。
【請求項９】
前記カソードがＬｉＣｏＯ２、ＬｉＮｉＯ２、ＬｉＭｎＯ２、ＬｉＭｎ２Ｏ４よりなる群から選択されたリチウム複合酸化物を含み、アノードがカーボンまたはグラファイトを含むことを特徴とする請求項７に記載のリチウム電池。
【請求項１０】
前記ポリマー電解質のフッ素系コポリマーが、ポリエチレングリコールメチルエーテルメタクリレート−２，２，２−トリフルオロエチルアクリレートコポリマー、ポリエチレングリコールメチルエーテルメタクリレート−２，２，２−トリフルオロエチルアクリレート−アクリロニトリルコポリマー、ポリエチレングリコールメチルエーテルメタクリレート−２，２，２−トリフルオロエチルアクリレート−メチルメタクリレートコポリマー、ポリエチレングリコールメチルエーテルメタクリレート−２，２，２−トリフルオロエチルアクリレート−ビニルピロリドンコポリマー、ポリエチレングリコールメチルエーテルメタクリレート−２，２，２−トリフルオロエチルアクリレート−トリメトキシビニルシランコポリマー、ポリエチレングリコールメチルエーテルメタクリレート−２，２，２−トリフルオロエチルアクリレート−エトキシエチルアクリレートコポリマーよりなる群から選択された一つ以上であることを特徴とする請求項７に記載のリチウム電池。
【請求項１１】
前記ポリマー電解質がＬｉＣｌＯ４、ＬｉＣＦ３ＳＯ３、ＬｉＰＦ６、ＬｉＮ（ＣＦ３ＳＯ２）２、ＬｉＢＦ４よりなる群から選択されたリチウム塩をさらに含み、その含量がフッ素系コポリマー１００質量部を基準に５ないし５０質量部であることを特徴とする請求項７に記載のリチウム電池。
【請求項１２】
ポリマー電解質がポリエチレングリコールジメチルエーテルをさらに含み、その含量がフッ素系コポリマー１００質量部を基準に１０ないし１００質量部であることを特徴とする請求項１１に記載のリチウム電池。
【請求項１３】
前記ポリマー電解質が、エチレンカーボネート、プロピレンカーボネート、ジメチルカーボネート、エチルメチルカーボネート、ジプロピルカーボネート、ジエトキシエタン、ジメトキシエタン、ガンマブチロラクトン、ジオキソラン及びスルホラン、ジエチレングリコールジメチルエーテル、テトラエチレングリコールジメチルエーテル及びこれら混合物よりなる群から選択された有機溶媒をさらに含み、その含量がフッ素系コポリマー１００質量部を基準に５０ないし４００質量部であることを特徴とする請求項１１に記載のリチウム電池。
【請求項１４】
前記ポリマー電解質が、シリカ、アルミナ、リチウムアルミネート、ゼオライトよりなる群から選択されたセラミックフィラをさらに含み、その含量がフッ素系コポリマー１００質量部を基準に１０ないし５０質量部であることを特徴とする請求項１１に記載のリチウム電池。
【発明の詳細な説明】
【０００１】
【発明の属する技術分野】
本発明はフッ素系コポリマー、ポリマー電解質及びこれを採用したリチウム電池に係り、より詳細にはフッ素系コポリマー、リチウム電池などの電気化学装置に使用可能であり、機械的物性及びイオン伝導度に優れたポリマー電解質及びこれを採用することによって充放電特性に優れたリチウム電池に関する。
【０００２】
【従来の技術】
電気、電子通信及びコンピュータ産業が急速に発展するにつれて高性能二次電池の需要が順次増加しているが、このような二次電池は安全性、携帯性、小型化も要求されている。
【０００３】
このような要求を満たしうる次世代二次電池としてリチウムポリマー電池（Ｌｉｔｈｉｕｍ  Ｐｏｌｙｍｅｒ  Ｂａｔｔｅｒｙ：ＬＰＢ）がある。このＬＰＢは現在商用化されているリチウムイオン電池（Ｌｉｔｈｉｕｍ  Ｉｏｎ  Ｂａｔｔｅｒｙ：ＬＩＢ）の問題点、すなわち、安全性の問題、高コスト、大型電池製造の難しさ、高容量化の難しさを補完できる。ＬＰＢを商用化するためにはイオン伝導度が高くて、取扱いが容易になるように機械的物性に優れ、電気化学的に安定したポリマー電解質を得ることが先決課題である。
【０００４】
ポリマー電解質には最近有機電解液を含むハイブリッド系ポリマー電解質、ゲル型ポリマー電解質などがある。
【０００５】
ハイブリッド系ポリマー電解質は液体電解質の問題点を最小化しうるが、生産工程（可塑剤の抽出、電解液の含浸）、品質の安全性（漏液、再現性の確保）などの難しさがある。
【０００６】
一方、ゲル型ポリマー電解質は製造時に最初から固体高分子と有機電解液とを溶媒に混合してキャスティングする方式であるため電解液の後注入工程がなく、電解液を最初から溶媒と共に混合することによって電解液が電池内に均一に分布されるという利点がある。そして、キャスティング後に多量の液体電解液がポリマーマトリックス内に含浸されているのでイオン伝導度を高めうる長所を有する。
【０００７】
前記ゲル型ポリマー電解質の具体的な一例として、ポリメチルメタクリレート（ＰＭＭＡ）、ポリアクリロニトリル（ＰＡＮ）、ポリビニルクロライド（ＰＶＣ）のようなポリマー樹脂に有機電解液を添加してなるポリマー電解質が知られている。このようなポリマー電解質は有機溶媒に溶解されたリチウム塩が双極子モーメントを有しているポリマー樹脂内に存在する形であって、有機溶媒とリチウム塩との比率が最適化された条件では常温でのイオン伝導度が１０-3Ｓ／ｃｍ以上と高いイオン伝導度を示す。しかし、このようなゲル型ポリマー電解質を製造するためには１００℃以上の高温加熱工程の乾燥工程を経ねばならず、樹脂が溶融状態で高い粘性を示すので実際の電池製造工程が複雑になってコストが上昇する問題点がある。
【０００８】
ゲル型ポリマー電解質に関する具体的な他の例として、エチレングリコールとジメタクリレートとを混合した後ＵＶを照射して合成されたポリマー電解質を開示している。このゲル型ポリマー電解質はイオン伝導度が１０-4Ｓ／ｃｍ以下と過度に柔軟なのでＵＶ照射後に熱硬化されてこれ以上の成形が不可能であり、電池組立時に電極とポリマー電解質とのギャップが相対的に大きくなって電極と電解質との界面抵抗が大きくなるので二次電池に実質的に適用し難い短所がある（例えば、特許文献１参照。）。
【０００９】
一方、一つ以上の不飽和官能基を有する重合性モノマーと液体電解液とを混合してこれをＵＶ硬化させてなるポリマー電解質が開示されている（例えば、特許文献２参照。）。しかし、このポリマー電解質はイオン伝導度特性には優れるが、膜の柔軟性が落ちる短所がある。
【００１０】
ポリマー電解質を構成するポリマーマトリックスに比較的にかたい官能基を導入して高分子がなす分子間に安定した３次元の空間を確保することによってイオン伝導度を向上させる方法を示している（例えば、特許文献３参照。）。
【００１１】
ところが、前記方法によれば、ポリマー電解質のイオン伝導度は約４×１０-3Ｓ／ｃｍと優秀であるが、実際の電池製造時に電極と電解質間の界面抵抗が相対的に高まることによって電池の特性が低下して実用化し難い短所がある。
【００１２】
【特許文献１】
特開平０３−２０７７５２号公報
【特許文献２】
米国特許第４，８３０，９３９号明細書
【特許文献３】
米国特許第５，４６３，１７９号明細書
【００１３】
【発明が解決しようとする課題】
本発明が解決しようとする技術的課題は、前記問題点を解決して液体有機電解液の含浸を最適化してリチウムイオン伝導度を増加させて機械的特性に優れたポリマー電解質を形成できるフッ素系ポリマー、その製造方法及びそれより形成されたポリマー電解質を提供することにある。
【００１４】
本発明が解決しようとする他の技術的課題は、前記ポリマー電解質を採用することによって充放電特性が改善されたリチウム電池を提供することにある。
【００３４】
【課題を解決するための手段】
本発明の第１の技術的な課題は、化学式１で表されるフッ素系コポリマーを含むことを特徴とするポリマー電解質よって解決される。
【００３５】
【化２１】
0003891914.tif 000002
【００３６】
ただし、式中、Ｒ1、Ｒ2及びＲ3は互いに独立にＨまたはＣＨ3であり、
Ｒ4は−Ｃ≡Ｎ、−Ｃ（＝Ｏ）ＯＣＨ3及び下記構造式で表されるグループよりなる群から選択され、
【００３７】
【化２２】
0003891914.tif 000003
【００３８】
ｎは１ないし４５の整数であり、
ｘは５ないし２００の整数であり、ｙは１０ないし８００の整数であり、ｚは０ないし２、０００の整数である。
【００３９】
前記ポリマー電解質は、ＬｉＣｌＯ4、ＬｉＣＦ3ＳＯ3、ＬｉＰＦ6、ＬｉＮ（ＣＦ3ＳＯ2）2、ＬｉＢＦ4よりなる群から選択されたリチウム塩をさらに含む。そして、ポリマー電解質の機械的物性及びイオン伝導度特性をさらに改善させるためのポリエチレングリコールジメチルエーテル（ＰＥＧＤＭＥ）をさらに含むこともある。
【００４０】
また、前記ポリマー電解質はリチウム電池で電解液を構成する有機溶媒成分をさらに含みうる。このような有機溶媒には、エチレンカーボネート（ＥＣ）、プロピレンカーボネート（ＰＣ）、ジメチルカーボネート（ＤＭＣ）、エチルメチルカーボネート（ＥＭＣ）、ジプロピルカーボネート、ジエトキシエタン、ジメトキシエタン、ガンマブチロラクトン、ジオキソラン及びスルホラン、ジエチレングリコールジメチルエーテル、テトラエチレングリコールジメチルエーテル及びこれら混合物などがある。
【００４１】
また、本発明のポリマー電解質は、シリカ、アルミナ、リチウムアルミネート、ゼオライトよりなる群から選択されたセラミックフィラ（ｃｅｒａｍｉｃ  ｆｉｌｌｅｒ）をさらに含みうる。
【００４２】
本発明のポリマー電解質において、リチウム塩の含量はフッ素系コポリマー１００質量部を基準に５ないし５０質量部であり、前記ＰＥＧＤＭＥ（ポリエチレングリコールジメチルエーテル）の含量はフッ素系コポリマー１００質量部を基準に１０ないし２００質量部であり、前記有機溶媒の含量はフッ素系コポリマー１００質量部を基準に５０ないし４００質量部であり、前記セラミックフィラの含量はフッ素系コポリマー１００質量部を基準に１０ないし５０質量部であることが望ましい。
【００４３】
本発明の第２の技術的課題はカソードとアノード、前記カソードとアノード間に介在した前述したポリマー電解質を含むことを特徴とするリチウム電池によって解決される。
【００４４】
本発明のリチウム電池は、特にカソードがイオウを含み、アノードがリチウム金属薄膜のリチウム金属イオウ電池であるか、または前記カソードがＬｉＣｏＯ2、ＬｉＮｉＯ2、ＬｉＭｎＯ2、ＬｉＭｎ2Ｏ4よりなる群から選択されたリチウム複合酸化物を含み、アノードがカーボンまたはグラファイトを含むＬＰＢであることが望ましい。
【００４５】
【発明の実施の形態】
以下、添付した図面を参照して本発明の望ましい実施例について詳細に説明する。
【００４６】
本発明では、化学式１で表されるフッ素系コポリマー｛ＰＥＧ（Ｍ）Ａ（ポリエチレングリコールメチルエーテル（メタ）アクリレート）−ＴＦＥ（Ｍ）Ａ（２，２，２−トリフルオロエチル（メタ）アクリレート）−Ｘコポリマー｝を提供する。
【００４７】
【化２３】
0003891914.tif 000004
【００４８】
ただし、式中、Ｒ1、Ｒ2及びＲ3は互いに独立にＨまたはＣＨ3であり、
Ｒ4は−Ｃ≡Ｎ、−Ｃ（＝Ｏ）ＯＣＨ3及び下記構造式で表されるグループよりなる群から選択され、
【００４９】
【化２４】
0003891914.tif 000005
【００５０】
ｎは１ないし４５の整数であり、
ｘは５ないし２００の整数であり、ｙは１０ないし８００の整数であり、ｚは０ないし２，０００の整数である。
【００５１】
前記化学式１の化合物はｚが０である場合は二元コポリマーを示し、ｚが０でない場合には三元コポリマーを示すが、この場合、ｚは特に１００ないし１，５００であることが望ましい。
【００５２】
化学式１のフッ素系コポリマーは前記化学式で分かるように必須反復単位としてＰＥＧ（Ｍ）ＡとＴＦＥ（Ｍ）Ａを含んでおり、選択的反復単位ＸとしてＡＮ（アクリロニトリル）、ＭＭＡ（メチルメタクリレート）、ＶＰ（ビニルピロリドン）、ＴＭＶＳ（トリメトキシビニルシラン）、ＥＥＡ（エトキシエチルアクリレート）を含んでいる。

【００５３】
通常、前記フッ素系コポリマーのガラス転移温度は−５０ないし−３０℃であり、重量平均分子量が１５，０００ないし１，０００，０００であるが、特に１５，０００ないし２００，０００であることが望ましい。もし、フッ素系コポリマーの重量平均分子量が前記範囲を越える場合には溶媒に対する選択性が低くなり、前記範囲未満の場合には機械的物性が低下する。
【００５４】
本発明でのコポリマーと高分子電解質の熱的特性を測定するために示差走査熱量計（ＤＳＣ）を利用した熱分析結果を図５に示す。
【００５５】
本発明のフッ素系コポリマーはアクリレート基を含んでいてリチウムイオンとの相互作用が可能であり、ＰＥＧ（Ｍ）Ａに存在するポリエチレンオキシド基は解離したリチウムイオンの移動を助けてイオン伝導度を向上させる。そして、ＴＦＥ（Ｍ）Ａの末端に存在するフッ素含有アルキル基によってこのフッ素系コポリマーよりなるポリマー膜の機械的特性を向上させて薄膜としても製造可能である。
【００５６】
前記選択的反復単位Ｘは電解液との親和性を増大させる成分であって、これを通じて所望の作用基を導入できる。例えば、電気化学的安定と高誘電率定数のためには前述したいろいろな反復単位のうちＡＮを導入できる。
【００５７】
以下、本発明による化学式１のフッ素系コポリマーの製造方法について説明する。
【００５８】
化学式１のフッ素系コポリマーは、化学式２のＰＥＧ（Ｍ）Ａと化学式３のＴＦＥ（Ｍ）Ａとを共重合して製造する。または化学式２のＰＥＧ（Ｍ）Ａと化学式３のＴＦＥ（Ｍ）Ａとのモノマー混合物に化学式４のモノマーを加えた後、これを共重合することによって製造する。
【００５９】
【化２５】
0003891914.tif 000006
【００６０】
【化２６】
0003891914.tif 000007
【００６１】
【化２７】
0003891914.tif 000008
【００６２】
ただし、式中、Ｒ1、Ｒ2及びＲ3は互いに独立にＨまたはＣＨ3であり、
Ｒ4は−Ｃ≡Ｎ、−Ｃ（＝Ｏ）ＯＣＨ3及び下記構造式で表されるグループよりなる群から選択され、
【００６３】
【化２８】
0003891914.tif 000009
【００６４】
ｎは１ないし４５の整数である。
【００６５】
このような共重合反応はその反応条件が特別に限定されないが、本発明では溶液重合を利用する。
【００６６】
溶液重合方法は溶媒を加えて付加重合を行なう方法であって、重合の終了まで反応混合物が流動性を保有するために重合熱の除去が容易で均質な重合体を得られる利点がある。そして、通常、この共重合反応時に温度は７０ないし９０℃であり、反応時間は４〜２４時間である。そして、前記溶液重合時の反応溶媒はモノマー種類によって変るが、具体的な例としてテトラヒドロフラン、ジメチルスルホキシド、１，４−ジオキサンなどを使用する。
【００６７】
前記共重合反応の反応性を促進するために、ベンゾイルパーオキシド、アゾビスイソブチロニトリルのような重合開始剤を使用する。この重合開始剤の含量は、総モノマー１００質量部に対して０．１ないし１質量部を使用することが反応収率面で望ましい。
【００６８】
前記共重合反応時、通常、前記ＰＥＧ（Ｍ）Ａの含量は１０〜５０モル％であり、前記２，２，２−ＴＦＥ（Ｍ）Ａの含量は５０〜９０モル％である。そして前記モノマー混合物に、化学式４で表されるモノマーがさらに付加される場合には、通常、ＰＥＧ（Ｍ）Ａの含量は５〜５０モル％であり、２，２，２−ＴＦＥ（Ｍ）Ａの含量は５〜５０モル％であり、化学式４のモノマーの含量は５〜９０モル％である。もし、ＰＥＧ（Ｍ）Ａの含量が前記範囲未満の場合にはイオン伝導能が弱くなり、前記範囲を越える場合にはコポリマーの結晶化度が高まる。そしてＴＦＥ（Ｍ）Ａの含量が前記範囲未満であれば機械的物性が弱くなり、前記範囲を越えればイオン伝導能が弱くなるので望ましくない。そして、化学式４のモノマーの含量が前記範囲未満であればこれより形成された化学式１のコポリマーの機械的物性が低下し、電解液との親和性が弱くなり、前記範囲を越えればイオン伝導度が低下するので望ましくない。
【００６９】
前記共重合反応時、ＰＥＧ（Ｍ）Ａの重量平均分子量は１５０〜２，１００であることが望ましく、より望ましくは３００ないし１，１００である。もし、ＰＥＧ（Ｍ）Ａの重量平均分子量が２１００を越えればＰＥＧ（Ｍ）Ａの結晶化度が高くなって、これより形成されたコポリマーの結晶化度が高くなるからである。
【００７０】
前述した製造過程によって得られた化学式１のフッ素系コポリマーを利用すれば、機械的特性及びイオン伝導度特性に優れて電極に対する結着力が改善されたポリマー電解質を得られる。このようなポリマー電解質は、その用途は特別に制限されないが、中でもリチウム電池に有用である。中でも本発明の電解質は、カソード活物質としてリチウム金属複合酸化物を使用するＬＰＢでゲル型または固体型ポリマー電解質、またはカソード活物質としてイオウを使用してアノードとしてリチウム金属自体を利用するリチウム金属イオウ電池のポリマー電解質として非常に有用である。
【００７１】
本発明のポリマー電解質は前記化学式１で表されるフッ素系コポリマーと、リチウム塩とを含むか、あるいは前記化学式１で表されるフッ素系コポリマーと、リチウム塩と有機溶媒とで構成された電解液とを含むことによってなされるが、この製造方法は次の通りである。
【００７２】
まず、化学式１で表されるフッ素系コポリマーとリチウム塩とを第１有機溶媒に溶解してポリマー電解質形成用組成物を準備する。このとき、フッ素系コポリマーの望ましい例には、ＰＥＧＭＡ−ＴＦＥＡコポリマー（以下、“ＦＡＭＰ”という）、ＰＥＧＭＡ−ＴＦＥＡ−ＡＮコポリマー（以下、“ＴＡＭＰ”という）、ＰＥＧＭＡ−ＴＦＥＡ−ＭＭＡコポリマー、ＰＥＧＭＡ−ＴＦＥＡ−ＶＰコポリマー、ＰＥＧＭＡ−ＴＦＥＡ−ＴＭＶＳコポリマー、ＰＥＧＭＡ−ＴＦＥＡ−ＥＥＡコポリマー、これら混合物を挙げられる。このとき、ｘは特に５ないし２００であり、ｙは特に１０ないし８００であり、ｚは特に１００ないし１、５００であり、ｎは特に４ないし２３であることが望ましく、この範囲である時にポリマー電解質の機械的物性及びイオン伝導度特性に優れるからである。
【００７３】
前記リチウム塩としてはＬｉＣｌＯ4、ＬｉＣＦ3ＳＯ3、ＬｉＰＦ6、ＬｉＮ（ＣＦ3ＳＯ2）2、ＬｉＢＦ4よりなる群から選択された一つ以上を使用し、この含量はフッ素系コポリマー１００質量部を基準に５ないし５０質量部であることが望ましい。もし、リチウム塩の含量が５質量部未満の場合にはイオン伝導度が低く、５０質量部を越える場合にはリチウムイオン間の再結合及びリチウム析出が現われて望ましくない。
【００７４】
第１有機溶媒としては、フッ素系コポリマーとリチウム塩を溶解できるものであればいずれも使用可能であり、この具体的な例としてアセトニトリル（ＡＣＮ）、テトラヒドロフラン、アセトンなどがある。この第１有機溶媒の含量は、フッ素系コポリマー１００質量部に対して２００ないし８００質量部であることが望ましく、第１有機溶媒の含量が前記範囲である時にポリマー電解質形成用組成物のコーティング作業が容易である。
【００７５】
その後、前記組成物を別途の支持フィルムまたは電極上に塗布した後、乾燥すればポリマー電解質が得られる。このとき、乾燥段階は常温ないし５０℃で実施して第１有機溶媒成分を除去するための段階である。そして前記支持フィルムとしてはガラス基板、マイラーフィルム、ポリエチレンテレフタレートフィルム、テフロン（登録商標）フィルムなどを使用する。
【００７６】
ポリマー電解質形成用組成物の塗布方法は特別に制限されていないが、ドクターブレード法などを使用することが望ましい。
【００７７】
本発明のポリマー電解質形成用組成物にはオリゴマー添加剤であるＰＥＧＤＭＥをさらに加えうる。このようにＰＥＧＤＭＥを付加すればポリマー電解質の機械的強度とイオン伝導度が向上する利点がある。このＰＥＧＤＭＥの含量は、フッ素系コポリマー１００質量部に対して１０〜２００質量部であることが望ましく、特に５０〜１５０質量部であることが望ましい。もし、ポリエチレングリコールの含量が２００質量部を越える場合にはポリマー電解質の機械的強度が低下して望ましくなく、１０質量部未満の場合にはポリマー電解質のイオン伝導度の改善効果が微小で望ましくない。
【００７８】
また、ポリマー電解質形成用組成物には電解液を構成する第２有機溶媒をさらに付加することも可能である。前記第２有機溶媒はＥＣ、ＰＣ、ＤＭＣ、ＥＭＣ、ジプロピルカーボネート、ジエトキシエタン、ジメトキシエタン、ガンマブチロラクトン、ジオキソラン、スルホラン、ジエチレングリコールジメチルエーテル、テトラエチレングリコールジメチルエーテル中から選択された一つまたはその以上を使用する。この第２有機溶媒の含量は、通常、フッ素系コポリマー１００質量部を基準として５０ないし４００質量部を使用する。
【００７９】
また、場合によっては、前記ポリマー電解質形成用組成物の製造時にセラミックフィラをさらに加えて機械的強度とイオン伝導度を改善することもある。
【００８０】
セラミックフィラとしてはシリカ、アルミナ、リチウムアルミネート、ゼオライトなどを使用し、この含量は、通常、フッ素系コポリマー１００質量部を基準に１０ないし５０質量部を使用する。もし、セラミックフィラの含量が１０質量部未満の場合にはセラミックフィラの付加効果が微小であり、５０質量部を越える場合にはポリマー電解質形成用組成物の粘度が過度に高まる問題点がある。
【００８１】
前記のような過程によって得られた本発明のポリマー電解質は電解液を構成する第２有機溶媒を含んでいないか、あるいは少量含んで固体型またはゲル型を有する。このようなポリマー電解質はフッ素を含有していて機械的物性に優れるだけでなくイオン伝導度特性も優れた。
【００８２】
以下、本発明のポリマー電解質を利用してリチウム電池を製造する方法について説明する。
【００８３】
まず、一般的な方法によってカソードとアノードとを製造する。カソードを構成する活物質は特別に制限されず、ＬｉＣｏＯ2、ＬｉＮｉＯ2、ＬｉＭｎＯ2、ＬｉＭｎ2Ｏ4のようなリチウム複合酸化物、イオウなどを使用する。そしてアノード活物質は、活物質としてカーボンまたはグラファイトを使用するか、またはアノードとしてリチウム金属薄膜自体を使用する。このとき、場合によってはカソードとアノードとを電解液に浸漬させてカソードとアノード内部に電解液を含浸させる。このとき、電解液はポリマー電解質の製造時に使用したリチウム塩と第２有機溶媒とより構成され、このようにカソードとアノード内部に電解液を含浸させれば、リチウムイオンの移動が円滑になってイオン伝導度が改善される効果が得られる。
【００８４】
次いで、前記カソードとアノードの各々を支持フィルムに固定させる。
【００８５】
その後、支持フィルム上に固定されたカソード及び／またはアノードの上面に、前記過程によって製造されたポリマー電解質形成用組成物をキャスティング及び乾燥してポリマー電解質を形成する。それから、ポリマー電解質をカソードとアノード間に介在させる。
【００８６】
ポリマー電解質は、前述したように、カソード及び／またはアノードの上面にキャスティング及び乾燥して製造することも可能であるが、別途の支持フィルム上にキャスティング及び乾燥し、これを支持フィルムから剥離して得ることもある。このように、支持フィルムから剥離したポリマー電解質をカソードとアノード間に介在させることによって電池の電極組立体を得られる。
【００８７】
本発明では、カソード（またはアノード）とポリマー電解質間に分離膜をさらに配置することもできる。このとき、分離膜として、網目構造を有して絶縁性があるものであればいずれも使用可能であり、このようにポリマー電解質以外に分離膜をさらに配置すればポリマー電解質の機械的強度がさらに向上する利点がある。
【００８８】
前記分離膜の具体的な例として、ポリエチレン膜、ポリエチレン／ポリプロピレンの２層膜またはポリエチレン／ポリプロピレン／ポリエチレンの３層膜を使用する。そして、分離膜の厚さは９ないし４０(ｍで孔隙率が３０％ないし７０％であることが望ましい。
【００８９】
本発明のリチウム電池は、特別にその形態が制限されることではなくリチウム１次電池、リチウム２次電池いずれも使用可能である。本発明のリチウム電池は特に、カソードがイオウを含み、アノードとしてはリチウム金属薄膜を使用するリチウム金属イオウ２次電池であるか、またはカソードがＬｉＣｏＯ2のようなリチウム金属複合酸化物を含み、アノードがカーボンまたはグラファイト系物質を含むリチウムポリマー２次電池であることが望ましい。
【００９０】
【実施例】
以下、本発明を実施例をあげて説明するが、本発明が実施例だけに限定されるものではない。
【００９１】
（合成例１）
窒素ガス雰囲気下で、反応フラスコ内に２，２，２−ＴＦＥＡ（１５．４１ｇ，０．１ｍｏｌ）と、ＰＥＧＭＡ（重量平均分子量：１，１００）（２７．５ｇ，０．０２５ｍｏｌ）とをテトラヒドロフラン１５０ｍｌに溶解した後、ベンゾイルパーオキシド０．０５ｇを添加して８０℃で溶液重合を実施した。反応が進行するにつれて黄色の高粘度溶液が形成し、前記溶液重合反応を約１８時間実施した。
【００９２】
次いで、反応混合物を非溶媒であるペンタンに加えて黄色の固体を得た。この固体を８０℃で約２４時間真空乾燥してＦＡＭＰを合成した（収率：９５％）。
【００９３】
前記ＦＡＭＰを核磁気共鳴分析法で分析したところ、その結果は図１の通りである。
【００９４】
分析結果、ＰＥＧＭＡとＴＦＥＡが１：４モル比で存在するということを確認し、このコポリマーの重量平均分子量は約１６，０００であり、ｘ＝９、ｙ＝３６、ｎ＝２３であった。
【００９５】
（合成例２）
ＰＥＧＭＡとＴＦＥＡとの混合物にＡＮ（６０ｇ，１．１３ｍｏｌ）をさらに加えたことを除いては、合成例１と同じ方法によって実施してＴＡＭＰを合成した（収率：４５％）。
【００９６】
前記ＴＡＭＰを核磁気共鳴分析法で分析したところ、その結果は図２の通りである。
【００９７】
前記ＴＡＭＰの重量平均分子量は約４５，０００であり、ｘ＝２４、ｙ＝２８、ｚ＝２８８、ｎ＝２３であった。
【００９８】
（合成例３−６）
ＡＮの代わりにＭＭＡ、ＶＰ、トリメチルビニルシランＴＭＶＳ及びＥＥＡをそれぞれ使用したことを除いては、合成例２と同じ方法で実施してＰＥＧＭＡ−ＴＦＥＡ−ＭＭＡコポリマー、ＰＥＧＭＡ−ＴＦＥＡ−ＶＰコポリマー、ＰＥＧＭＡ−ＴＦＥＡ−ＴＭＶＳコポリマー及びＰＥＧＭＡ−ＴＦＥＡ−ＥＥＡコポリマーをそれぞれ合成した。
【００９９】
前記コポリマーの重量平均分子量はＰＥＧＭＡ−ＴＦＥＡ−ＭＭＡコポリマーが８７，０００であり、ｘ＝２２、ｙ＝５５、ｚ＝５０６、ｎ＝２３であり、ＰＥＧＭＡ−ＴＦＥＡ−ＶＰコポリマーが１３０，０００であり、ｘ＝２１、ｙ＝７４、ｚ＝８４０、ｎ＝２３であり、ＰＥＧＭＡ−ＴＦＥＡ−ＴＭＶＳコポリマーが４３，０００であり、ｘ＝１４、ｙ＝２８、ｚ＝１６８、ｎ＝２３であり、ＰＥＧＭＡ−ＴＦＥＡ−ＥＥＡコポリマーが１２０，０００であり、ｘ＝１８、ｙ＝５６、ｚ＝６１２、ｎ＝２３であった。
【０１００】
（実施例１）
１：１混合モル比のＦＡＭＰ２ｇにＬｉＣＦ3ＳＯ3  ０．２ｇを加え、これをＡＣＮ  ５ｇに完全に溶解させた後、ドクターブレードを使用してガラス基板状に塗布した。次いで、前記結果物を乾燥して溶媒を除去し、ポリマー電解質を製造した。
【０１０１】
（実施例２−５）
ＦＡＭＰでＰＥＧＭＡとＴＦＥＡとの混合モル比を各々１：３、１：５、１：７及び１：１０に変化させたことを除いては、実施例１と同じ方法によって実施してポリマー電解質を製造した。
【０１０２】
前記実施例１ないし５によって製造されたポリマー電解質において、イオン伝導度特性及び機械的物性を調べ、その結果を下記の表１に示す。ここで、イオン伝導度はポリマー電解質を薄膜のフィルム状に製造した後、面積１ｃｍ2の大きさに切って測定し、機械的物性はフィルムを操作するのに容易な程度によって評価した。
【０１０３】
【表１】
0003891914.tif 000010
【０１０４】
前記表１の結果から、ＰＥＧＭＡの含量が増加するほどポリマー電解質の機械的物性が弱くなり、ＴＦＥＡの含量が増加するほどポリマー電解質のイオン伝導度が低くなることが分かった。
【０１０５】
（実施例６）
ＰＥＧＭＡ（０．０２５ｍｏｌ）とＴＦＥＡ（０．１２５ｍｏｌ）との混合物にＡＮ、ＭＭＡ、ＶＰ、ＴＭＶＳ及びＥＥＡのうち選択された一つのモノマー０．５モルを各々加えた後、これを反応させてＰＥＧＭＡ−ＴＦＥＡ−Ｘ三元コポリマーを合成した（Ｘ＝ＡＮ、ＭＭＡ、ＶＰ、ＴＭＶＳまたはＥＥＡ）。
【０１０６】
このようにして得られたそれぞれの三元コポリマーに電解液（１．０Ｍ  ＬｉＰＦ6のＥＣ／ＰＣ（１：１体積比））を添加してゲル型ポリマー電解質を製造した。このとき、電解液の含量は三元コポリマー１００質量部に対して２００質量部であった。
【０１０７】
前記ゲル型ポリマー電解質のイオン伝導度を測定して下記表２に示す。
【０１０８】
【表２】
0003891914.tif 000011
【０１０９】
前記表２から、Ｘモノマーの種類によって伝導度の差は大きく現れず、特にＸモノマーがアクリレート系である場合に機械的物性が優秀に現れることが分かった。
【０１１０】
（実施例７）
実施例６によって製造されたＴＡＭＰ２ｇに、リチウム塩（ＬｉＣＦ3ＳＯ3）をＴＡＭＰ１００質量部に対して下記表３に示される質量部を添加し、これをＡＣＮ５ｇに溶解した後、溶解物をドクターブレードでガラス基板の上部に塗布した。その後、前記結果物を常温で乾燥して溶媒を除去し、固体ポリマー電解質を製造した。
【０１１１】
前記固体ポリマー電解質の機械的強度及びイオン伝導度を実施例２と同じ方法で測定したが、機械的物性はいずれもフィルム操作が容易な程度に優秀であり、イオン伝導度の結果は下記表３の通りである。
【０１１２】
【表３】
0003891914.tif 000012
【０１１３】
前記表３から、実施例７によって製造された固体ポリマー電解質はリチウム塩の含量が増加するほどイオン伝導度特性が改善されることが分かった。
【０１１４】
（実施例８）
前記実施例６によって製造されたＴＡＭＰに、ＰＥＧＤＭＥ  ２５０（重量平均分子量：２５０）とＬｉＣＦ3ＳＯ3を添加し、これをＡＣＮに溶解した後、溶解物をドクターブレードでガラス基板上に塗布した。このとき、各成分の含量を下記表４に“質量部”で表した。
【０１１５】
その後、前記結果物を常温で乾燥して溶媒を除去してポリマー電解質を製造した。このポリマー電解質のイオン伝導度を測定したが、その結果は下記表４の通りである。
【０１１６】
【表４】
0003891914.tif 000013
【０１１７】
前記表４から、ＰＥＧＤＭＥの含量が増加するほどイオン伝導度が向上することが分かった。
【０１１８】
（実施例９）
ＰＥＧＤＭＥ  ２５０（重量平均分子量：２５０）の代わりにＰＥＧＤＭＥ  ５００（重量平均分子量：５００）を使用したことを除いては、実施例８と同じ方法によって実施してポリマー電解質を製造した。
【０１１９】
前記ポリマー電解質のイオン伝導度を測定し、その結果は下記表５の通りである。下記表５で各成分の含量は“質量部”として表した。
【０１２０】
【表５】
0003891914.tif 000014
【０１２１】
前記表５から、ＰＥＧＤＭＥの含量が増加するほどイオン伝導度が向上することが分かった。
【０１２２】
また、前記実施例８及び９によって製造されたポリマー電解質において、ＰＥＧＤＭＥの含量変化によるポリマー電解質のイオン伝導度変化を図３に示す。
【０１２３】
図３から、製造されたポリマー電解質の組成が同一な場合、ＰＥＧＤＭＥ  ２５０がＰＥＧＤＭＥ  ５００を添加した場合より高いイオン伝導度を示すことが分かった。
【０１２４】
（実施例１０）
前記実施例６によって製造されたＴＡＭＰ  ５０質量部に、ＰＥＧＤＭＥ  ２５０  ５０質量部とＬｉＣＦ3ＳＯ3を５、１０、１５及び２０質量部に変化させながら添加し、これをＡＣＮ  ３００質量部に溶解した後、溶解物をドクターブレードでガラス基板の上部に塗布した。その後、前記結果物を常温で乾燥して溶媒を除去してポリマー電解質を製造した。
【０１２５】
また、実施例６によって製造されたＴＡＭＰ  ５０質量部に、ＰＥＧＤＭＥ  ５００  ５０質量部とＬｉＣＦ3ＳＯ3を５、１０、１５及び２０質量部に変化させながら添加し、これをＡＣＮ  ３００質量部に溶解した後、溶解物をドクターブレードでガラス基板の上部に塗布した。その後、前記結果物を常温で乾燥して溶媒を除去し、ポリマー電解質を製造した。
【０１２６】
前記ポリマー電解質の機械的強度とイオン伝導度を測定した。
【０１２７】
測定の結果、前記ポリマー電解質は取扱いが容易な程度の機械的強度を有しており、イオン伝導度を測定して図４に示す。
【０１２８】
図４を参照すれば、ＰＥＧＤＭＥ  ２５０を使用して製造したポリマー電解質は、ＬｉＣＦ3ＳＯ3の含量が約１０質量部であるときに最も優れたイオン伝導度を示し、ＰＥＧＤＭＥ  ５００を使用して製造したポリマー電解質の場合にはＬｉＣＦ3ＳＯ3の含量が約１５質量部であるときに最も優れたイオン伝導度を示す。
【０１２９】
（実施例１１）
前記合成例１及び２によって製造されたＦＡＭＰ及びＴＡＭＰを混合し、ここにＰＥＧＤＭＥ  ２５０とＬｉＣＦ3ＳＯ3を添加してこれをＡＣＮに溶解した後、これをドクターブレードでガラス基板の上部に塗布した。このとき、各成分の含量は下記表６に示されたように変化させ、“質量部”として表した。
【０１３０】
【表６】
0003891914.tif 000015
【０１３１】
前記表６から、ＦＡＭＰが少量添加される場合、ＴＡＭＰの含量が減少し、ＰＥＧＤＭＥの含量を高めることができて、リチウムイオンの移動を促進し、ポリマー電解質のイオン伝導度を上昇させることが分かった。
【０１３２】
（実施例１２）
ＬｉＣｏＯ2  ６８．５質量部、スーパーＰ  １．５質量部及びポリビニリデンフルオライド１．５質量部及びＮ−メチルピロリドン２８．５質量部を混合してカソード形成用組成物を得た後、これをアルミニウム集電体上に塗布及び乾燥してカソードを製造した。
【０１３３】
カーボン５３．６質量部、ポリビニリデンフルオライド３．４質量部及びＮ−メチルピロリドン４３質量部を混合してアノード形成用組成物を得た後、これを銅集電体上に塗布及び乾燥してアノードを製造した。
【０１３４】
前記過程によって得られたカソードとアノードを、電解液に浸漬させ、真空下でカソードとアノードに電解液（１．０Ｍ  ＬｉＰＦ6のＥＣ／ＰＣ（１：１体積比）溶液）を含浸させた。
【０１３５】
前記カソードとアノードを、両面テープを利用してマイラーフィルム上に固定させた。ＴＡＭＰ  １００質量部をＡＣＮ  ３００質量部に溶解させたポリマー電解質形成用組成物に前記電解液２００質量部を添加した後、カソード及びアノード上部にポリマー電解質をコーティングした。
【０１３６】
その後、前記結果物からマイラーフィルムを除去した後、ポリマー電解質の上部にポリエチレン分離膜を載せた後、これを介してカソードとアノードとを重ねた。これらが動かないようにガラスで固定させた後、端子を付け、ブルーバックで包装し、真空シーリングした後、これを高圧で圧着してカソード、ポリマー電解質及びアノードを接着させることによってＬＰＢを完成した。
【０１３７】
（実施例１３）
カソードはイオウ５５質量部、スーパーＰ  ２８質量部、ポリエチレンオキシド１７質量部を混合してカソード活物質組成物を調製した後、これを集電体上に塗布及び乾燥してカソードを製造した。
【０１３８】
アノードとしてはリチウム金属薄膜自体を使用した。
【０１３９】
リチウム金属アノード上部に、ポリマー電解質がコーティングされたポリエチレン分離膜を載せた後、この上部に前記過程によって得られたカソードを載せてリチウム金属／イオウ電池を完成した。このとき、ポリマー電解質がコーティングされたポリエチレン分離膜は下記の方法によって得られた。
【０１４０】
ＴＡＭＰ  ５０質量部、ＰＥＧＭＤＥ  ２５０  ５０質量部及びＬｉＣＦ3ＳＯ3  １０質量部をＡＣＮ  ３００質量部に溶解して得られたポリマー電解質形成用組成物にポリエチレン膜を浸漬させた後、これを乾燥してポリマー電解質がコーティングされたポリエチレン分離膜を製造した。
【０１４１】
前記実施例１２のＬＰＢの充放電テストを実施し、その結果は各々図６に示す通りである。ここで、充放電テスト条件は０．２Ｃで充放電し、電圧範囲は２．７−４．２Ｖであった。
【０１４２】
図６を参照すれば、初期充放電時に電極及び電解質による副反応ピークなしに非常に安定した充放電状態を示すことが分かった。
【０１４３】
前記実施例１３のリチウム金属イオウ電池の充放電テストを実施し、その結果は図７に示す通りである。ここで、充放電テスト条件は０．２５Ｃで充放電し、電圧範囲は１．５−２．８Ｖであった。
【０１４４】
ポリマー電解質を使用するために既存の液体電解液だけを使用した時より電極と電解質間の結着力がさらに優秀なだけでなく、図７を参照すれば、イオウの理論容量である１６７４ｍＡｈ／ｇに近接した放電容量を示すことが分かった。これは前記組成のポリマー電解質がリチウム金属イオウ電池で生成されるポリスルフィドの可逆範囲を高める効果があると見なされる。
【０１４５】
【発明の効果】
本発明の化学式１で表されるフッ素系コポリマーは、結晶化度が低くてリチウムイオンの移動を妨害せずに機械的特性、熱的安定性及び化学的安定性に優れている。
【０１４６】
本発明のフッ素系コポリマーを利用すれば、次のような効果を有するポリマー電解質を得られる。
【０１４７】
第１に、フッ素系コポリマーの結晶性が低くて加工が容易であり、機械的物性に優れて薄膜として製造が可能である。
【０１４８】
第２に、常温で結晶化度が非常に低くて、ポリマーマトリックス自体にリチウムを移動できる成分があって電解液を使用しなくてもまたは少量の電解液を使用した固体電解質として使用可能である。これにより、電解液を過量使用する場合に発生しうる副反応がない。
【０１４９】
第３に、ポリマー電解質と電極との結着力に優れる。
【０１５０】
前述したような特性を有するポリマー電解質を利用したリチウム電池は、イオン伝導度などの電気化学籍特性が改善され、充放電特性が向上する。
【図面の簡単な説明】
【図１】本発明の合成例１によって製造されたＰＥＧＭＡ−２，２，２−ＴＦＥＡコポリマーの1Ｈ−ＮＭＲスペクトルを示す図面である。
【図２】本発明の合成例２によって製造されたＰＥＧＭＡ−２，２，２−ＴＦＥＡ−ＡＮコポリマーの1Ｈ−ＮＭＲスペクトルを示す図面である。
【図３】本発明の実施例８及び９によって製造されたポリマー電解質において、ＰＥＧＤＭＥの含量変化によるポリマー電解質のイオン伝導度変化を示す図面である。
【図４】本発明の実施例９によって製造されたポリマー電解質において、リチウム塩の含量変化によるイオン伝導度変化を示す図面である。
【図５】本発明の合成例２によって製造されたコポリマーと実施例８及び実施例９によって製造されたポリマー電解質の示差走査熱量計を利用した熱分析結果を示す図面である。
【図６】本発明の実施例１２によって製造されたＬＰＢの化成曲線を示す図面である。
【図７】本発明の実施例１３によって製造されたリチウム金属イオウ電池の化成曲線を示す図面である。
【図１】
0003891914.tif 000020
【図２】
0003891914.tif 000021
【図３】
0003891914.tif 000022
【図４】
0003891914.tif 000023
【図５】
0003891914.tif 000024
【図６】
0003891914.tif 000025
【図７】
0003891914.tif 000026